(57)【要約】【課題】フィラー添加量を増加した場合にもエポキシ樹脂とフィラーとが均一に混合されており、且つ成形時にエポキシ樹脂とフィラーとが分離しない成形材料を提供する。【解決手段】少なくともエポキシ樹脂と、硬化剤又は硬化触媒とを含む液状エポキシ樹脂組成物、フィラー、チクソ性付与剤、および湿潤分散剤を含む成形材料。【選択図】なし【特許請求の範囲】
【請求項１】
少なくともエポキシ樹脂と、硬化剤又は硬化触媒とを含む液状エポキシ樹脂組成物、フィラー、チクソ性付与剤、および湿潤分散剤を含む成形材料。
【請求項２】
前記チクソ性付与剤がユリアウレタンである請求項１に記載の成形材料。
【請求項３】
前記湿潤分散剤がリン酸エステル塩である請求項１又は２に記載の成形材料。
【請求項４】
前記フィラーの含有率が７０容量％以上である請求項１から３のいずれか１項に記載の成形材料。
【請求項５】
前記液状エポキシ樹脂組成物が硬化剤としてトリアルキルテトラヒドロ無水フタル酸を含む請求項１から４のいずれか１項に記載の成形材料。
【請求項６】
前記液状エポキシ樹脂組成物が硬化剤として液状イミダゾールを含む請求項１から４のいずれか１項に記載の成形材料。
【請求項７】
前記エポキシ樹脂がジシクロペンタジエン骨格を有する請求項１から６のいずれか１項に記載の成形材料。
【請求項８】
前記液状エポキシ樹脂組成物がシランカップリング剤を含む請求項１から７のいずれか１項に記載の成形材料。
【請求項９】
請求項１から８のいずれか１項に記載の成形材料の硬化物を含む液体吐出流路部材。
【発明の詳細な説明】
【技術分野】
【０００１】
本発明は成形材料及びそれを用いた液体吐出流路部材に関する。
【背景技術】
【０００２】
インクジェット記録装置は、ランニングコストが比較的低く、装置の小型化も可能であり、さらに、複数色のインクを用いてカラー画像記録に対応することも容易であることから、コンピュータ関係の出力機器等に幅広く利用され、製品化されている。
【０００３】
近年では、より高速に高精細な画像を記録できるようにするために、記録幅がより長いインクジェット記録ヘッドの開発が望まれている。具体的には、４インチ（１０．２ｃｍ）〜１２インチ（３０．５ｃｍ）の長さの記録幅を有するインクジェット記録ヘッドが要求されている。記録幅が長いインクジェット記録ヘッドを実現する方法としては、例えば特許文献１では、複数個の適度な長さを有する記録素子基板を支持部材上に配置して、全体として長い記録幅を有するインクジェット記録ヘッドを実現する方法が提案されている。
【先行技術文献】
【特許文献】
【０００４】
【特許文献１】特開平５−２４１９２号公報
【特許文献２】特開２０１１−１７３９７０号公報
【特許文献３】特開２００９−１５５３７０号公報
【発明の概要】
【発明が解決しようとする課題】
【０００５】
前記方法では、前記支持部材には高い平面度と、Ｓｉ等の基板と応力を発生させない低い線膨張係数とが求められる。また、前記支持部材には高い耐インク性が求められる。インク中に前記支持部材の材料が溶け出すと吐出性能が低下し、場合によっては析出物が生じて吐出口が詰まるためである。これらの特性を有する代表的な材料としては、例えばアルミナが挙げられる。しかし、アルミナによる大型部品の形成は高価である。一方、前記支持部材を安価に製造するために、特許文献２および３等に開示された樹脂成形材料を用いた場合には、線膨張係数や耐インク性が必ずしも十分ではない。
【０００６】
また、支持部材の材料として、耐薬品性を考慮してエポキシ樹脂を用いた場合には、アルミナ並みの低線膨張係数を達成するためにはフィラー添加量を増加させる必要がある。しかしながら、フィラー添加量を増加させると、その混合物は細かい顆粒状や粉体などの粉状態になり、エポキシ樹脂とフィラーとを均一に混ぜることができない。一方、フィラー添加量を低減し、均一に混合した場合にも、トランスファー成形の際の加温押し出し時に、エポキシ樹脂が膨張し、エポキシ樹脂粘度が下がるため、エポキシ樹脂とフィラーとが分離する肌荒れが起こり、面精度を確保できない。
【０００７】
本発明は、フィラー添加量を増加した場合にもエポキシ樹脂とフィラーとが均一に混合されており、且つ成形時にエポキシ樹脂とフィラーとが分離しない成形材料を提供することを目的とする。
【課題を解決するための手段】
【０００８】
本発明に係る成形材料は、少なくともエポキシ樹脂と、硬化剤又は硬化触媒とを含む液状エポキシ樹脂組成物、フィラー、チクソ性付与剤、および湿潤分散剤を含む。
【０００９】
本発明に係る液体吐出流路部材は、本発明に係る成形材料の硬化物を含む。
【発明の効果】
【００１０】
本発明によれば、フィラー添加量を増加した場合にもエポキシ樹脂とフィラーとが均一に混合されており、且つ成形時にエポキシ樹脂とフィラーとが分離しない成形材料を提供することができる。
【図面の簡単な説明】
【００１１】
【図１】本発明に係る成形材料の硬化物を含む支持部材を備える液体吐出ヘッドの一例を示す（ａ）側面図および底面図、（ｂ）分解斜視図である。
【発明を実施するための形態】
【００１２】
本発明に係る成形材料は、少なくともエポキシ樹脂と、硬化剤又は硬化触媒とを含む液状エポキシ樹脂組成物、フィラー、チクソ性付与剤、および湿潤分散剤を含む。本発明に係る成形材料では、樹脂成分として液状のエポキシ樹脂組成物を用い、かつ湿潤分散剤を加えることにより、フィラーを高充填しても混合物は粘土状となり、エポキシ樹脂とフィラーとは均一に混合される。さらに、チクソ性付与剤を加えることにより、成形時における樹脂成分とフィラーとの分離を抑制できる。本発明に係る成形材料は、特に、後述する液体吐出方式のフルライン型ヘッドにおける、記録素子基板を支持するための支持部材の材料として好適に用いることができる。
【００１３】
（液状エポキシ樹脂組成物）
液状エポキシ樹脂組成物は、少なくともエポキシ樹脂と、硬化剤又は硬化触媒とを含み、常温（１５〜３５℃）において液状であることを特徴とする。液状エポキシ樹脂組成物は、エポキシ樹脂、硬化剤又は硬化触媒以外に必要に応じ硬化促進剤、シランカップリング剤等を含むことができる。例えば、液状エポキシ樹脂組成物はエポキシ樹脂、硬化剤およびシランカップリング剤からなることができる。各成分は固体であっても良いが、エポキシ樹脂組成物とした時に液状であればよい。エポキシ樹脂組成物として流動性がある液状エポキシ樹脂組成物を用いることで、フィラーをより高充填にすることができ、フィラーを樹脂成分で十分に覆うことができる。また、固体の材料を混合してＷＡＸ等のペレット化剤により塊状にした成形材料と異なり、液状エポキシ樹脂組成物を用いることでエポキシ樹脂と硬化剤又は硬化触媒とが分子レベルで均一に混合される。このため、本発明に係る液状エポキシ樹脂組成物は、成分の偏りがなく、その硬化物は優れた耐薬品性を有する。成形材料中の液状エポキシ樹脂組成物の含有率は、３０容量％以下であることが好ましく、２５容量％以下であることがより好ましい。また、１容量％以上であることが好ましく、５容量％以上であることがより好ましい。
【００１４】
エポキシ樹脂としては、ビスフェノールＡ型エポキシ樹脂、ビスフェノールＦ型エポキシ樹脂、ビスフェノールＡＤ型エポキシ樹脂、これらにアルキレンオキサイドを付加させた化合物、エポキシノボラック樹脂、ビスフェノールＡノボラックジグリシジルエーテル、ビスフェノールＦノボラックジグリシジルエーテル等のグリシジルエーテル型エポキシ樹脂、グリシジルアミン型エポキシ樹脂、脂環式エポキシ樹脂などが挙げられる。また、エポキシ樹脂としては、液状のエポキシ樹脂以外にも、エポキシ樹脂組成物として液状になれば固体のエポキシ樹脂も用いることができる。固体のエポキシ樹脂としては、ビフェニル骨格、ナフタレン骨格、クレゾールノボラック骨格、トリスフェノールメタン骨格、ジシクロペンタジエン骨格、フェノールビフェニレン骨格等を有するエポキシ樹脂が挙げられる。これらの中でも、エポキシ樹脂として、ジシクロペンタジエン骨格を有するエポキシ樹脂を用いることが、吸湿や吸水による寸法変化の観点から好ましい。これらのエポキシ樹脂は一種を用いてもよく、二種以上を併用してもよい。液状エポキシ樹脂組成物中のエポキシ樹脂の含有率は、３０質量％以上、９５質量％以下であることが好ましく、４０質量％以上、９５質量％以下であることがより好ましい。
【００１５】
硬化剤としては、例えば、アミン、ポリアミド、酸無水物、イミダゾール、フェノール等を用いることができる。さらに、これらにエポキシ樹脂を付加してポットライフや反応性を改善したものを用いることもできる。また、硬化剤としては、潜在性があり低粘度の化合物が好ましい。該硬化剤としては、例えば、テトラヒドロ無水フタル酸、メチルテトラヒドロ無水フタル酸、ヘキサヒドロ無水フタル酸、メチルヘキサヒドロ無水フタル酸、メチルナジック酸無水物、水素化メチルナジック酸無水物、トリアルキルテトラヒドロ無水フタル酸等の酸無水物、２−エチル−４−メチルイミダゾール、１−（２−シアノエチル）−２−エチル−４−メチルイミダゾール等のイミダゾールが挙げられる。また、硬化剤としては、液状の硬化剤以外にも、エポキシ樹脂組成物として液状になれば固体の硬化剤も用いることができる。固体の硬化剤としては、キシリレンノボラック、ビフェニルノボラック、ジシクロペンタジエンフェノールノボラック等のフェノール硬化剤が挙げられる。これらの中でも、硬化剤として、トリアルキルテトラヒドロ無水フタル酸を用いることが吸湿や吸水による寸法変化の観点から好ましい。また、硬化剤として、液状イミダゾールを用いることが潜在性及び反応性の観点から好ましい。なお、液状イミダゾールとは、常温（１５〜３５℃）において液状のイミダゾールを示す。液状イミダゾールとしては、１，２−ジメチルイミダゾール、２−エチル−４−メチルイミダゾール、１−ベンジル−２−メチルイミダゾール等が挙げられる。これらの硬化剤は一種を用いてもよく、二種以上を併用してもよい。
【００１６】
硬化触媒としては、３級アミン、三フッ化ホウ素アミン錯体、カチオン重合触媒等が挙げられる。これらの硬化触媒は一種を用いてもよく、二種以上を併用してもよい。
【００１７】
硬化促進剤としては、例えば、イミダゾール、テトラエチルアンモニウムブロマイド、テトラフェニルホスホニウムブロマイド、１，８−ジアザ−ビシクロ−（５，４，０）−ウンデセン−７、２−エチルヘキサン酸塩等が挙げられる。これらの硬化促進剤は一種を用いてもよく、二種以上を併用してもよい。
【００１８】
液状エポキシ樹脂組成物はフィラーとの接着の観点からシランカップリング剤を含むことが好ましい。シランカップリング剤としては、例えば、γ−グリシドキシプロピルトリメトキシシラン、β−（３，４−エポキシシクロヘキシル）−エチルトリメトキシシラン、γ−メルカプトプロピルトリエトキシシラン、γ−アミノプロピルトリメトキシシラン等が挙げられる。これらのシランカップリング剤は一種を用いてもよく、二種以上を併用してもよい。液状エポキシ樹脂組成物中のシランカップリング剤の含有率は、１容量％以上、１０容量％以下であることが好ましく、２容量％以上、６容量％以下であることがより好ましい。なお、シランカップリング剤の比重は約１であるため、液状エポキシ樹脂組成物中のシランカップリング剤の含有率は、１質量％以上、１０質量％以下であることが好ましく、２質量％以上、６質量％以下であることがより好ましい。また、チタネート系やアルミネート系のカップリング剤を用いてもよい。
【００１９】
（フィラー）
フィラーとしては、例えば、ガラス、酸化チタン、アルミナ、水酸化アルミニウム、水酸化マグネシウム、タルク、マイカ、シリカ等が挙げられる。これらの中でも、フィラーとしては、線膨張係数の小さい溶融シリカが好ましい。フィラーの形状としては、充填率を上げる観点から球状が好ましい。さらに、最密充填を行うことができる観点から、粒径の異なるフィラーが含まれることが好ましい。例えば、２種類の粒径のフィラーが含まれる場合、フィラーに含まれる粒径の異なるフィラーの比率は、容量比で、大：小＝９：１〜６：４が好ましい。また、フィラーは、要求特性に応じて複数種を混合して用いてもよい。例えば、本発明に係る成形材料を強アルカリ溶液の容器等に用いる場合には、フィラーとして耐薬品性が高いアルミナを併用すれば、良好な耐性が得られる。
【００２０】
成形材料中のフィラーの含有率は、フィラーの種類やエポキシ樹脂の粘度にもよるが、本発明の効果をより発現できる観点から７０容量％以上であることが好ましく、７９容量％以上であることがより好ましい。例えば、フィラーとして溶融石英を用いる場合、該含有率は７９容量％以上であることが好ましい。
【００２１】
（チクソ性付与剤）
チクソ性付与剤としては、ヒュームドシリカ等の無機微細物、変性ウレタン等が挙げられる。チクソ性付与剤としては、粘度をあまり上げずにチクソ性を付与できる観点から、常温（１５〜３５℃）において液状のチクソ性付与剤が好ましい。液状のチクソ性付与剤としては、変性ウレタン等が挙げられる。特に、変性ウレタン骨格を有する化合物はエポキシ相溶性が良好であるため、その硬化物はインク等の液体への溶出が少ない。変性ウレタンの中でもユリアウレタンが好ましい。これらのチクソ性付与剤は一種を用いてもよく、二種以上を併用してもよい。
【００２２】
成形材料中のチクソ性付与剤の含有率は、フィラーやエポキシ樹脂の種類にもよるが、０．０１容量％以上、０．５容量％以下であることが好ましく、０．０４容量％以上、０．２容量％以下であることがより好ましい。チクソ性付与剤がフィラーに対して０．０１容量％以上含まれることにより、十分な効果が得られる。また、チクソ性付与剤がフィラーに対して０．２容量％以下含まれることにより、チクソ性付与剤が無機微細物の場合には粘度の上昇による流動性の低下を抑制することができる。また、チクソ性付与剤が反応に関与しない液状のチクソ性付与剤の場合には、硬化後のチクソ性付与剤の溶出や分離を抑制することができる。
【００２３】
（湿潤分散剤）
湿潤分散剤としては、リン酸エステル塩、アルキルアンモニウム塩が好ましい。市販品では、ＤＩＳＰＥＲＢＹＫ−１４２、ＤＩＳＰＥＲＢＹＫ−１４５、ＤＩＳＰＥＲＢＹＫＩ−１６４、ＢＹＫ−９０７６（以上商品名、ビックケミー（株）製）、ＤＩＳＰＡＲＬＯＮ１８６０（商品名、楠本化成（株）製）等が挙げられる。これらの湿潤分散剤は一種を用いてもよく、二種以上を併用してもよい。
【００２４】
成形材料中の湿潤分散剤の含有率は、フィラーやエポキシ樹脂の種類にもよるが、０．０１容量％以上、０．５容量％以下であることが好ましく、０．０４容量％以上、０．２容量％以下であることがより好ましい。湿潤分散剤がフィラーに対して０．０１容量％以上含まれることにより、十分な効果が得られる。また、湿潤分散剤がフィラーに対して０．５容量％以下含まれることにより、反応に関与せず硬化後に溶出や分離することを防ぐことができる。
【００２５】
また、本発明に係る成形材料は上記成分以外にも希釈剤や他の添加剤を適宜含んでもよい。
【００２６】
本発明に係る成形材料は、線膨張係数が小さく、成形性に優れ、インク等の液体への溶出が少ないため、例えば図１（ｂ）に示されるような記録幅の広い液体吐出ヘッドの支持部材１２００として好適に用いられる。図１（ａ）は液体吐出ヘッド１０００を示す側面図および底面図であり、図１（ｂ）は図１（ａ）の液体吐出ヘッド１０００の部品構成を示す分解斜視図である。液体吐出ヘッド１０００は、使用が想定されるシートの最大幅をカバーできる範囲に吐出口の列が形成されており、液体吐出ヘッド１０００をスキャンすることなく幅広の記録が可能な液体吐出方式のフルライン型ヘッドである。
【００２７】
液体吐出ヘッド１０００は、Ｓｉで形成されている記録素子基板１１００と、液体供給スリット１２１０を有し、記録素子基板を支持するための支持部材１２００と、記録素子基板と記録装置との電気的な接続を行うための電気配線基板１３００と、液体貯蔵部１５１０を有し、支持部材１２００に接合される液体供給部材１５００とを備える。複数の記録素子基板１１００は、吐出口１１０５を有し、支持部材１２００の主面１２００ａに記録媒体搬送方向（Ｘ方向）と交差する方向（Ｙ方向）に並んで精度よく配置されている。図１（ｂ）では、複数の記録素子基板１１００は、吐出口群の端部１１０９が互いに重なるように交互に２列に配置されている。主面１２００ａの反対側の面１２００ｂには液体供給部材１５００が配置されている。電気配線基板１３００は電極端子１３２０と開口部１３３０とを備える。
【００２８】
支持部材１２００は流路の一部を形成するため、インク等の液体に対する高い耐性が必要である。例えば、支持部材の材料が数ｐｐｍでもインク等の液体に溶出すると、吐出口の近傍でインク等の液体が蒸発し、吐出口付近に析出物が付着する。そのため、吐出される液滴のヨレ等が発生し、印字不良が発生する場合がある。また、支持部材１２００は、Ｓｉ等により形成されている記録素子基板１１００とは接着剤等により接続されるため、支持部材１２００の線膨張係数は低いほうが好ましく、高い寸法精度が必要である。本発明に係る成形材料は、線膨張係数が小さく、成形性に優れ、インク等の液体への溶出が少ないため、本発明に係る成形材料の硬化物を支持部材１２００等の液体吐出流路部材として用いることが好ましい。液体吐出流路部材としては、例えばインクジェット流路部材が挙げられる。
【００２９】
本発明に係る成形材料の製造は、液状エポキシ樹脂組成物にフィラー等を混練するため、例えば１５から３５℃で行うことができる。このように常温雰囲気で混練を行うことができるため、従来は用いられなかった反応性が高いエポキシ樹脂組成物を用いることができる。
【００３０】
本発明に係る成形材料は常温で粘土状であるため、任意の量を簡単に量り取ることができる。また、通常のトランスファー成形では、成形材料はペレット状であるためマイクロウェイブ等で予備加熱を行う必要があるが、本発明に係る成形材料は予備加熱を行わずに成形を行うことができる。さらに、本発明に係る成形材料は、成形時に溶融粘度が低く流動性が高いため、複雑で、精密な、大きい部品にも対応できる。
【００３１】
本発明では液状エポキシ樹脂組成物と湿潤分散剤とを用いることによって、フィラーの表面をエポキシ樹脂でピンホール等を発生させずにコートできるため、フィラー成分の溶出は観察されない。
【００３２】
本発明に係る成形材料では、例えば粉体の硬化剤が加熱によって溶解して反応する場合には、局所的に観ると硬化剤量が多い部分と少ない部分とが発生するが、エポキシ樹脂組成物が液状で均一に溶解しているため、反応を完結させることができる。このため、本発明に係る成形材料は耐薬品性に優れ、インク等の液体への溶出はほとんど観察されない。
【００３３】
このように、本発明に係る成形材料は優れた特性を有するため、本発明に係る成形材料は部材からの材料の溶出を避けなければならない部位に用いることができる。本発明に係る成形材料は、液体吐出流路部材だけでなく、例えば浄水器や医療機器の部材にも好適に用いられる。
【実施例】
【００３４】
成形材料に対して以下の評価を行った。
【００３５】
（成形性）
ＭＦ−０（製品名、（株）丸七鉄工所製）を用いて、下記条件でトランスファー成形を行い、成形材料を短冊片（７０×１０×ｔ３ｍｍ）に成形することで、成形性を確認した。なお、成形の型は組み立て式であり、型を分離、分解して成形品を取り出す。
【００３６】
射出圧力：５０ｋｇｆ／ｃｍ２
射出速度：５ｃｍ／ｓ
キュア時間：５分
６本／１ショット
また、以下に示す吸インク率、線膨張係数、ガラス転移温度、弾性率及び引張り強さの評価では、上記方法で得られた成形品をさらに１８０℃で１．５時間熱硬化した硬化物に対して、下記方法にて評価を行った。
【００３７】
（吸インク率）
前記硬化物を物流用透明インク（キヤノン製）に１２１℃で１０時間浸漬し、浸漬前後の質量変化を測定した。該質量の変化率を吸インク率とした。
【００３８】
（ガラス転移温度（Ｔｇ）、線膨張係数）
ＴＭＡ  ＳＳ６１００（製品名、エスアイアイ・ナノテクノロジー（株）製）を用いて線膨張の変異点を測定し、これをガラス転移温度（Ｔｇ）とし、α１（ガラス転移温度以下での線膨張係数）を求めた。
【００３９】
（弾性率）
ＤＭＳ（粘弾性測定装置、製品名：ＤＭＳ６１００、エスアイアイ・ナノテクノロジー（株）製）を用いて、２５℃、１０ＫＨｚの条件で弾性率の測定を行った。
【００４０】
（引張り強さ）
引張り強さはＡＳＴＭ  Ｄ６３８に準拠して５５８２型万能材料試験機（インストロン社製）により測定した。
【００４１】
［実施例１］
表１に示す組成の成形材料を調製した。具体的には、液状エポキシ樹脂組成物、チクソ性付与剤及び湿潤分散剤を混合した後、この混合物に少量ずつフィラーを入れながら攪拌を行った。各材料の混合は、プラネタリーミキサーを用いて２５℃に温調しながら行った。その後、三本ロールでフィラーの凝集物が残らないように混練を行い、成形材料を得た。該成形材料に対して上記評価を行った。結果を表１に示す。
【００４２】
［実施例２から９、比較例１から１０］
成形材料の組成を表１および２に示す組成に変更した以外は実施例１と同様に成形材料を調製し、評価を行った。結果を表１および２に示す。
【００４３】
【表１】
2015206009.tif 000002
【００４４】
【表２】
2015206009.tif 000003
【００４５】
ｊＥＲキュア８２８ＥＬ      商品名、三菱化学（株）製、ビスフェノールＡ型エポキシ樹脂（液状）
ＨＰ−７２００Ｌ            商品名、ＤＩＣ（株）製、ジシクロペンタジエン型エポキシ樹脂（固体）
ｊＥＲキュアＹＨ−３０７Ｌ  商品名、三菱化学（株）製、トリアルキルテトラヒドロ無水フタル酸（液状）
ｊＥＲキュアＥＭＩ２４      商品名、三菱化学（株）製、２−エチル−４−メチルイミダゾール（液状）
Ａ−１８７                  商品名、モメンティブ・パフォーマンス・マテリアル製、γ−グリシドキシプロピルトリメトキシシラン
Ａ−１８６                  商品名、モメンティブ・パフォーマンス・マテリアル製、β−（３，４エポキシシクロヘキシル）−エチルトリメトキシシラン
ＢＹＫ−４１０              商品名、ビックケミー（株）製、ユリアウレタン
ＢＹＫ−４１１              商品名、ビックケミー（株）製、ユリアウレタン
ａｅｒｏｓｉｌ２００        商品名、日本アエロジル（株）製
ＤＩＳＰＥＲＢＹＫ−１４５  商品名、ビックケミー（株）製、リン酸エステル塩
ＦＢ−９５０                商品名、電気化学工業（株）製、平均粒径２４μｍ球状溶融シリカ
ＦＢ−５Ｄ                  商品名、電気化学工業（株）製、平均粒径５μｍ球状溶融シリカ
ＤＭＡ−２０                商品名、電気化学工業（株）製、平均粒径２０μｍ球状アルミナ
ＤＭＡ−０５Ａ              商品名、電気化学工業（株）製、平均粒径５μｍ球状アルミナ。
【００４６】
実施例１から９では、成形性及び物性の優れた成形材料が得られた。実施例１および２では、粒径の異なるフィラーの配合比率を変更することにより線膨張係数の調整を行った。フィラーの粒径が小さいと比表面積は大きくなり、充填する量は少なくなる。実施例２では粒径の小さいフィラーの割合を増やすことにより成形材料として使いやすい粘土状の材料とした。実施例３から５ではチクソ性付与剤を変更したがいずれも良好な成形性を示した。実施例６ではフィラーとしてアルミナを用いた。実施例７では、実施例６におけるフィラーの一部を溶融シリカに変更した。このようにフィラーは数種類を混合して使用してもよい。実施例８および９では固体のエポキシ樹脂を用いたが、硬化剤とシランカップリング剤を混合した後は液状のエポキシ樹脂組成物となったため、フィラーの混練を良好に行うことができた。
【００４７】
一方、比較例１から１０では、表２に示すように成形を上手く行うことができず、各物性の評価を行うことができなかった。比較例１の成形材料は、チクソ性付与剤および湿潤分散剤を含まない。比較例１では湿潤分散剤を含まないため、フィラーを液状エポキシ樹脂組成物によって均一に濡らすことが出来ず、成形材料は顆粒状になった。熱をかけて成形材料の粘度を下げ、フィラーを分散させようとすると、反応が進み成形時の流れ性が低下した。一方、顆粒状で成形を行うと成形材料の流れ性が低く、上手く型に材料を充填することが出来なかった。また、充填された部分についても泡を多く抱き込み、樹脂成分がブリードし、分離している箇所が確認された。比較例２、４および５の成形材料は、チクソ性付与剤を含まない。該成形材料は撹拌後粘土状になり、成形自体は行うことができたが、樹脂成分の流動性が大きく、フィラーが分離したと考えられる表面の肌荒れが成形品に観られた。また、比較例５では湿潤分散剤の配合量が多いため、湿潤分散剤の一部がフィラーに作用出来ずに分離した。
【００４８】
比較例３、６、７、８および９の成形材料は、湿潤分散剤を含まない。これらの比較例では比較例１と同様に成形材料は顆粒状になった。チクソ性付与剤が固体の場合、チクソ性付与剤の添加量が多い比較例７では、成形材料は粉状になった。チクソ性付与剤が液体の場合、チクソ性付与剤の添加量が多い比較例９では、チクソ性付与剤の一部がフィラーに作用出来ずに分離した。比較例１０では、エポキシ樹脂組成物が固体であるため、成型材料は粉体であり、成形時もフィラーを完全に樹脂成分でコートすることができなかった。
【００４９】
なお、実施例４の成形材料について、電気機能材料工業会規格、半導体封止用成形材料の試験方法でスパイダルフローを測定した。スパイダルフローは１７０℃で８１ｃｍ（圧力６．９ＭＰ）、１３０℃で７９ｃｍ（圧力６．９ＭＰ）を示し、比較的低温においても、流動性が高かった。また、本実施例に係る成形材料は、ペレット化剤、流動性向上剤、内部離型剤等としてＷＡＸや有機金属塩を含まないが、溶出しない程度において必要に応じてこれらの成分を含んでもよい。
【符号の説明】
【００５０】
１０００    液体吐出ヘッド
１１００    記録素子基板
１１０５    吐出口
１１０９    吐出口群の端部
１２００    支持部材
１２１０    液体供給スリット
１３００    電気配線基板
１３２０    電極端子
１３３０    開口部
１５００    液体供給部材
１５１０    液体貯蔵部
【図１】
2015206009.tif 000004